(57)【特許請求の範囲】
【請求項１】
微粒子スラグ、微粒子セメント、ＳｉＯ２／Ｎａ２Ｏモル比が３．０未満の珪酸ナトリウム成分、及び水を含有する土質安定用薬液であって、
微粒子スラグと微粒子セメントのブレーン値がともに９０００ｃｍ２／ｇ以上１５０００ｃｍ２／ｇ以下であり、
微粒子セメントの配合量が、微粒子スラグと微粒子セメントの合計１００質量部に対して２質量部以上４０質量部以下であり、
珪酸ナトリウム成分の配合量が、微粒子スラグと微粒子セメントの合計１００質量部に対して５質量部以上３０質量部以下であり、
水の配合量が、微粒子スラグと微粒子セメントの合計１００質量部に対して４００質量部以上４６０質量部以下であることを特徴とする土質安定用薬液。
【請求項２】
前記珪酸ナトリウム１５質量部に対してアルミニウム化合物を酸化物（Ａｌ２Ｏ３）換算で０．０７質量部以上０．４０質量部以下の割合で含有する、請求項１に記載の土質安定用薬液。
【発明の詳細な説明】
【技術分野】
【０００１】
本発明は、地盤改良のための土質安定用薬液に関する。
【背景技術】
【０００２】
高炉等から副産されるスラグは、潜在水硬性（セメントや珪酸ナトリウム等のアルカリ刺激により硬化する性質）を有することから、土質安定用薬液の分野で種々利用されている。例えば、微粒子スラグを、微粒子セメント、珪酸ナトリウム（水ガラス）、及び水に含有させた土質安定用薬液が知られている。
土質安定用薬液に用いる珪酸ナトリウムのＳｉＯ２／Ｎａ２Ｏモル比は、土質安定用薬液としての性能を調整できることから、目的とする土質安定用薬液の性能に応じて、使い分けされている。
このうち、メタ珪酸ナトリウム（ＳｉＯ２／Ｎａ２Ｏモル比＝１）、ＪＩＳ１号水ガラス（ＳｉＯ２／Ｎａ２Ｏモル比＝２）、ＪＩＳ２号水ガラス（ＳｉＯ２／Ｎａ２Ｏモル比＝２．５）等、ＳｉＯ２／Ｎａ２Ｏモル比が３．０に達しない、いわゆる低モル比の珪酸ナトリウムを用いたものが、特許文献１〜４にて提案されている。
【０００３】
特許文献１には、ＳｉＯ２／Ｎａ２Ｏモル比が１．５〜２．８の水ガラスと、平均粒子径が１０μｍ以下で比表面積が５０００ｃｍ２／ｇ以上の微粒子スラグとを有効成分とし、水ガラスの使用量が全薬液中、水ガラス中のＳｉＯ２に換算して１．５〜２０質量％の量である土質安定用薬液が開示されている。このような土質安定用薬液は、広範囲にわたるゲル化時間、特に長いゲル化時間を有し、しかも、ゲル化に至るまで低粘性を保つため浸透性に優れ、且つ固結強度も向上できるとされている。
また、特に、比表面積が５０００ｃｍ２／ｇ以上で、平均粒径が１０μｍ以下の微粒子セメントを添加混合することで、ゲル化時間、浸透性あるいは固結強度を調整できることが記載されている。
特許文献１には、微粒子セメントの配合量、水の配合量に関しては、その配合量範囲としての詳細な記載は無いが、実施例においてそれぞれ下記のように記載されている。
微粒子セメントの配合量：微粒子スラグと微粒子セメントの合計１００質量部に対して２０質量部の例、３６質量部の例、５２質量部の例が記載されている。
水の配合量：微粒子スラグと微粒子セメントの合計１００質量部に対して、４６０質量部の例が記載されている。但し、水ガラス中の水分は水の配合量に加えていない。
【０００４】
特許文献２には、微粒子スラグ及び微粒子セメントの混合物を含む懸濁型グラウトからなり、これらスラグ及びセメントの平均粒径がそれぞれ１０μｍ以下、比表面積がそれぞれ５０００ｃｍ２／ｇ以上であり、前記セメントの混合比率が５０％以下である土質安定用薬液が開示されている。このような土質安定用薬液は、高強度の固結体を得るとともに、広範囲にわたるゲル化時間、特に比較的長時間のゲル化時間の調整が容易であり、しかも浸透性に優れるため、特に砂地盤への注入に適しているとされている。
また、さらに水ガラスを添加混合すると、スラグ−セメント混合物の配合量を少なくして粘性を比較的低く維持し、且つゲル化時間を速めて高強度の固結体が得られること、水ガラスのモル比は２．８以下が好ましいことなどが記載されている。
特許文献２には、珪酸ナトリウム（水ガラス）の配合量、水の配合量に関しては、その配合量範囲としての詳細な記載は無いが、実施例においてそれぞれ下記のように記載されている。
珪酸ナトリウム（水ガラス）の配合量：微粒子スラグと微粒子セメントの合計１００質量部に対して珪酸ナトリウムとして、７４質量部の例、８１質量部の例、９０質量部の例、９４質量部の例が記載されている。
水の配合量：微粒子スラグと微粒子セメントの合計１００質量部に対して、３５３質量部の例、３５５質量部の例、３７２質量部の例、３７７質量部の例、３８１質量部の例が記載されている。但し、水ガラス中の水分は水の配合量に加えていない。
【０００５】
特許文献３には、モル比が１．５〜２．８の水ガラスと、微粒子スラグとを有効成分とする土質安定用薬液が開示されている。このような土質安定用薬液は、長いゲル化時間を要し、その間低粘性を維持して充分な浸透性を示すと同時に、均質にして強固に固結させる土質安定用薬液を得ることができるとされている。
また、用いるスラグは平均粒径１０μｍ以下で比表面積が５０００ｃｍ２／ｇ以上、好ましくは８０００ｃｍ２／ｇ以上とすることで潜在水硬性の作用を大きくできることや浸透性を向上できることが記載されている。また、セメント（ポルトランドセメント、高炉セメント、アルミナセメント等）を併用混合することでゲル化時間や粘性強化等を調整できることが記載されている。
特許文献３には、セメントの平均粒径や比表面積といった粉末度に関しての範囲としての詳細な記載や、セメントの配合量、珪酸ナトリウム（水ガラス）の配合量、水の配合量に関しての範囲としての詳細な記載は無いが、実施例においてそれぞれ下記のように記載されている。
セメントの粉末度：平均粒径が８．２μｍで比表面積が８６００ｃｍ２／ｇの例が記載されている。
セメントの配合量：微粒子スラグとセメントの合計１００質量部に対して、１９質量部の例が記載されている。
珪酸ナトリウム（水ガラス）の配合量：微粒子スラグとセメントの合計１００質量部に対して、珪酸ナトリウムとして３３質量部の例が記載されている。
水の配合量：微粒子スラグとセメントの合計１００質量部に対して、２０４質量部の例が記載されている。但し、水ガラス中の水分は水の配合量に加えていない。
【０００６】
特許文献４には、モル比が２．５以下の水ガラスとスラグを必須成分とし、（１）配合液１０００ｍｌ当たりの水ガラスの配合量がＳｉＯ２として３．５〜４６ｇであること、且つ（２）スラグが比表面積５０００ｃｍ２／ｇ以上の微粒子スラグである土質安定用薬液が開示されている。このような土質安定用薬液では、浸透可能時間が長くて浸透性に優れ、しかも高強度の固結物が得られるとされている。
また、スラグの使用量は全配合液１０００ｍｌ当たり５０ｇ以上が好ましいこと、強度発現を発揮させるためにセメントを添加でき、セメントの使用量はスラグ１００質量部に対して５〜３０質量部が好ましいこと、セメントの比表面積は５０００ｃｍ２／ｇ以上が好ましいことなどが記載されている。
特許文献４には、水の配合量に関しては、実施例においても配合液全容に対して「残り」と表現されているだけであり具体的な記載は無い。更に、水ガラス中の水分は水の配合量に加えていない。
【０００７】
上述のように、特許文献１〜４で開示されている土質安定用薬液は、固結強度の向上や浸透性の向上を主な目的としたものである。
その目的のうち、実施面における効率性、地盤改良の確実性などを鑑みた場合、浸透性の性能は高いほど良いことは言うまでも無い。しかし、特許文献１〜４に記載の土質安定用薬液では固結強度の性能と浸透性の性能が両立しない場合があり、特に、浸透性の性能に関しては未だ充分とは言えなかった。そのため、固結強度の性能を確保した上で高い浸透性が得られるような改良が求められている。
更に、土質安定用薬液が固結の際に生じるブリージングは、軟弱地盤に対し地盤改良工法を施して地盤中に固結体を形成する際に、固結体上層部に未固結部分を生じ、確実な地盤改良を阻害する原因となる。そのため、ブリージングは少ないほど良いが、特許文献１〜４には、ブリージングを少なくする方策について何ら記載されていない。
【特許文献１】特開平０７−１６６１６３号公報
【特許文献２】特開平０７−２８６１７３号公報
【特許文献３】特開平０８−６７８７６号公報
【特許文献４】特開２００１−９８２７０号公報
【発明の開示】
【発明が解決しようとする課題】
【０００８】
本発明の目的は、固結強度の性能確保と浸透性の向上を両立でき、しかも固結する際のブリージングを低減できる土質安定用薬液を提供することである。
【課題を解決するための手段】
【０００９】
本発明者らが検討した結果、ＳｉＯ２／Ｎａ２Ｏモル比が２．０の珪酸ナトリウムを用いた場合に、上記課題を解決するためには、固結強度、浸透性、ブリージングが下記基準の全てを同時に満たす必要があることを見出した。
固結強度：一軸圧縮強度値が２．０Ｎ／ｍｍ２以上であること。ここで、一軸圧縮強度は、円柱型枠（内径：５ｃｍ）内に豊浦珪砂と土質安定用薬液との混合物を振動締固しながら充填し、７日間型枠内で密閉養生して得た固結体を供試体として測定した値である。
浸透性：固結体における、土質安定用薬液の固結分と砂分が混在している部分の厚み（浸透深さ）が１０ｃｍ以上であること。ここで、固結体は、円柱型枠（内径：５ｃｍ）内に細密充填した豊浦珪砂層の表面に土質安定用薬液２００ｍｌを流し込んで自然浸透させて形成したものである。
ブリージング：ブリージング率が３％以下であること。ここで、ブリージング率は、土質安定用薬液５００ｍｌを容器（容量５００ｍｌ）に入れて静置し、硬化体上層部に生じたブリージング水をメスシリンダーに移し取り、その水量を測定して求めた値である。
【００１０】
本発明者らは上記性能基準を全て満たす土質安定用薬液について検討した。その結果、微粒子スラグと微粒子セメントのブレーン値を特定範囲内とし、微粒子スラグ、微粒子セメント、ＳｉＯ２／Ｎａ２Ｏモル比が３．０未満の珪酸ナトリウムのそれぞれの量比を、微粒子スラグと微粒子セメントの合計質量に対して特定質量範囲にする必要があることを見出した。更に従来では詳細に検討されていなかった水の量比についても、微粒子スラグと微粒子セメントの合計質量に対して特定質量範囲にする必要があることを見出し、本発明を完成させた。
【００１１】
本発明は、以下の態様を包含する。
［１］  微粒子スラグ、微粒子セメント、ＳｉＯ２／Ｎａ２Ｏモル比が３．０未満の珪酸ナトリウム成分、及び水を含有する土質安定用薬液であって、
微粒子スラグと微粒子セメントのブレーン値がともに９０００ｃｍ２／ｇ以上１５０００ｃｍ２／ｇ以下であり、
微粒子セメントの配合量が、微粒子スラグと微粒子セメントの合計１００質量部に対して２質量部以上４０質量部以下であり、
珪酸ナトリウム成分の配合量が、微粒子スラグと微粒子セメントの合計１００質量部に対して５質量部以上３０質量部以下であり、
水の配合量が、微粒子スラグと微粒子セメントの合計１００質量部に対して４００質量部以上４６０質量部以下であることを特徴とする土質安定用薬液。
［２］前記珪酸ナトリウム１５質量部に対してアルミニウム化合物を酸化物（Ａｌ２Ｏ３）換算で０．０７質量部以上０．４０質量部以下の割合で含有する、［１］に記載の土質安定用薬液。
【発明の効果】
【００１２】
本発明の土質安定用薬液は、固結強度の性能確保と浸透性の向上を両立でき、しかも固結する際のブリージングを低減できる。したがって、本発明の土質安定用薬液によれば、より安全・確実・効率的に地盤改良できる。
また、本発明の土質安定用薬液では、珪酸ナトリウム１５質量部に対してアルミニウム化合物を酸化物（Ａｌ２Ｏ３）換算で０．０７質量部以上０．４０質量部以下の割合で含有する珪酸ナトリウム成分を用いることで、浸透性の性能をより向上できる。
【発明を実施するための最良の形態】
【００１３】
本発明の土質安定用薬液は、微粒子スラグと、微粒子セメントと、珪酸ナトリウム成分と、水を含有する。
【００１４】
（微粒子スラグ）
微粒子スラグは、例えば、高炉セメント等の製造用原料に用いられる高炉水砕スラグを後述するブレーン値に粉砕調製したものである。
微粒子スラグのブレーン値は９０００ｃｍ２／ｇ以上、好ましくは１００００ｃｍ２／ｇ以上であり、且つ、１５０００ｃｍ２／ｇ以下、好ましくは１３０００ｃｍ２／ｇ以下である。
微粒子スラグのブレーン値が、前記下限値よりも小さい場合及び上限値よりも大きい場合には、浸透性の性能が不充分であり本発明の目的を達成できない。
ここで、ブレーン値は、日本工業規格  ＪＩＳ  Ｒ  ５２０１「セメントの物理試験方法」の比表面積試験に準拠し、ブレーン空気透過装置により測定した値である。
【００１５】
（微粒子セメント）
微粒子セメントは、例えば、普通ポルトランドセメント、早強ポルトランドセメント、超早強ポルトランドセメント、中庸熱ポルトランドセメント、耐硫酸塩ポルトランドセメント、白色ポルトランドセメント等のポルトランドセメント類を、後述するブレーン値に粉砕調製したものである。
微粒子セメントのブレーン値は９０００ｃｍ２／ｇ以上、好ましくは１００００ｃｍ２／ｇ以上であり、且つ１５０００ｃｍ２／ｇ以下、好ましくは１３０００ｃｍ２／ｇ以下である。
微粒子セメントのブレーン値が、前記下限値よりも小さいと、固結強度及び浸透性の性能が不充分であり本発明の目的を達成できない。一方、微粒子セメントのブレーン値が、前記上限値より大きいと、浸透性の性能が不充分であり本発明の目的を達成できない。
【００１６】
微粒子セメントの配合量は、微粒子スラグと微粒子セメントの合計１００質量部に対して、２質量部以上、好ましくは５質量部以上であり、４０質量部以下、好ましくは２０質量部以下である。
微粒子セメントの配合量が、前記下限値より少ないと、固結強度及び浸透性の性能が不充分であり本発明の目的を達成できない。一方、微粒子セメントの配合量が、前記上限値より多いと、浸透性の性能が不充分であり本発明の目的を達成できない。
【００１７】
（珪酸ナトリウム成分）
本発明の土質安定用薬液における珪酸ナトリウム成分は、ＳｉＯ２／Ｎａ２Ｏモル比が３．０未満のものである。なお、ＳｉＯ２／Ｎａ２Ｏモル比が３．０を超えると、高い固結強度が得られない。
【００１８】
珪酸ナトリウム成分の形態としては、例えば、無水塩や含水塩のような粉体状態、或いは水ガラスのような水溶液状態などが挙げられ、特に限定されない。具体的には、日本工業規格ＪＩＳ  Ｋ１４０８「けい酸ナトリウム」で定められる１号水ガラス（ＳｉＯ２／Ｎａ２Ｏモル比：２、形態：水溶液）、２号水ガラス（ＳｉＯ２／Ｎａ２Ｏモル比：２．５、形態：水溶液）、メタ珪酸ナトリウム（ＳｉＯ２／Ｎａ２Ｏモル比：１、形態：含水塩）等が挙げられる。
【００１９】
珪酸ナトリウム成分の配合量は、珪酸ナトリウム純分換算で、微粒子スラグと微粒子セメントの合計１００質量部に対して、５質量部以上、好ましくは１０質量部以上であり、且つ３０質量部以下、好ましくは２０質量部以下である。
珪酸ナトリウム成分の配合量が、前記下限値より少ないと、固結強度、浸透性及びブリージングの性能が不充分であり本発明の目的を達成できない。一方、珪酸ナトリウム成分の配合量が、前記上限値より多いと、浸透性の性能が不充分であり本発明の目的を達成できない。
【００２０】
珪酸ナトリウム成分には、アルミニウム化合物（例えば、アルミン酸ナトリウム等）を含有させることもできる。
アルミニウム化合物の含有量は、酸化物（Ａｌ２Ｏ３）換算で珪酸ナトリウム１５質量部に対して、０．０７質量部以上、０．４０質量部以下であることが好ましく、０．２０質量部以上、０．３０質量部以下であることがより好ましい。アルミニウム化合物の含有量が前記下限値以上、且つ、上限値以下であれば、浸透性の性能を更に向上させることができる。
【００２１】
アルミニウム化合物を含有させた珪酸ナトリウムの製造方法は特に限定されるものではないが、例えば「１３９０１の化学品、化学工業日報社発行、第２類ソーダ工業薬品、ケイ酸ソーダ」に記載された水ガラスの製法に準拠して製造できる。具体的には下記の方法を例示できる。
無水塩（粉体）を得る方法の例・・・二酸化珪素と炭酸ナトリウムとアルミニウム化合物をＳｉＯ２／Ｎａ２Ｏモル比及びアルミニウム化合物の含有量が上記規定の範囲となるように混合し、融解させた後、適宜の粒度に粉砕する。
水溶液（いわゆる水ガラス）をから得る方法の例・・・ＪＩＳ  Ｋ１４０８で規定される水ガラス製造用カレットと、アルミニウム化合物を、最終的なＳｉＯ２／Ｎａ２Ｏモル比及びアルミニウム化合物の含有量が上記規定の範囲となるようにオートクレーブに仕込み、水に溶解させる。
含水塩（粉体）を得る方法の例・・・上記のようにして得た、アルミニウム化合物を含有させた珪酸ナトリウムの水溶液の水分を、例えばスプレードライ等の方法で留去する。
【００２２】
（水）
水としては、上水、工業用水、地下水、河川水、海水などが挙げられる。これらの中でも、本発明の効果を充分発揮させるためには、上水、工業用水が好ましい。
水の配合量は、微粒子スラグと微粒子セメントの合計１００質量部に対して、４００質量部以上、好ましくは４２０質量部以上であり、且つ４６０質量部以下である。なお、珪酸ナトリウム成分が含水塩や水溶液であった場合は、それらに含まれる水分も水の配合量に加えて計算して調製される。
水の配合量が、前記下限値より小さいと、浸透性の性能が不充分であり本発明の目的を達成できない。一方、水の配合量が、前記上限値より多いと、固結強度及びブリージングの性能が不充分であり本発明の目的を達成できない。
【００２３】
（その他の成分）
本発明の土質安定用薬液には、必要に応じて、減水剤、消泡剤など、通常用いられる各種のセメント混和剤を添加することができる。
減水剤としては、リグニンスルホン酸塩またはその誘導体、オキシ有機酸塩、アルキルアリルスルホン酸塩、ポリオキシエチレンアルキルエーテル、ポリオール複合体、高級多価アルコールスルホン酸塩、メラミンホルマリン縮合物スルホン酸塩などを主成分とする各種の減水剤、分散剤、高性能減水剤、流動化剤などが挙げられる。
消泡剤としては、高級アルコール系、アルキルフェノール系、ジエチレングリコール系、ジブチルフタレート系、非水溶性アルコール系、トリブチルホスフェート系、ポリグリコール系、シリコーン系、酸化エチレン−酸化プロピレン共重合体系などの各種の消泡剤が挙げられる。
【００２４】
（調製方法）
本発明の土質安定用薬液は、例えば、微粒子スラグと微粒子セメントと珪酸ナトリウムと水とを上記の割合で配合し、混練して調製される。その際の混練方法には特に制限は無いが、本発明の効果を充分発揮させるためには、珪酸ナトリウムは水に充分溶解していること、微粒子スラグと微粒子セメントは水に均一に懸濁されていることが好ましい。
したがって、無水塩や含水塩のような粉体状態の珪酸ナトリウムを用いる際に、上記土質安定用薬液を得るための方法として、まず、水に珪酸ナトリウムを投入混練して珪酸ナトリウムを溶解し、次いで微粒子スラグと微粒子セメントを投入混練する方法が挙げられる。その方法では、微粒子スラグと微粒子セメントの投入混練は、それぞれ個別に投入混練する、或いは予め粉体状態で混合しておいたものを投入混練する等、いずれであってもよい。
このような混練方法を採用すると、珪酸ナトリウムの溶解状況を目視で簡便に判断することができる。
【００２５】
（使用方法）
本発明の土質安定用薬液は、例えば、地盤に注入されて使用される。地盤への注入方法には特に制限は無く、従来から行われている地盤改良工法の中から、地盤条件、施工の目的、作業性などの現場条件に応じて適宜選択して採用できる。
【実施例】
【００２６】
以下に本発明を実施例や比較例を用いて更に具体的に説明するが、本発明は、これら実施例に限定されるものではない。
（試験例１〜２９）
以下に示す手順で土質安定用薬液を調製し、その性能を評価した。
・微粒子スラグ・・・高炉水砕スラグを、表１に記載のブレーン値に粉砕調製した。
・微粒子セメント・・・普通ポルトランドセメントを、表１に記載のブレーン値に粉砕調製した。
・珪酸ナトリウム成分・・・ＪＩＳ  Ｋ１４０８「けい酸ナトリウム」で定められる１号水ガラス（ＳｉＯ２：３６質量％、Ｎａ２Ｏ：１８質量％、ＳｉＯ２／Ｎａ２Ｏモル比：２、形態：水溶液）をそのまま使用した。
・水・・・水道水をそのまま使用した。
上記のように調製した微粒子スラグ、微粒子セメント、珪酸ナトリウム成分および水を用い、表１に示す割合で、珪酸ナトリウムを溶解した水に微粒子スラグと微粒子セメントを投入混練して土質安定用薬液を調製した。
なお、微粒子セメント、珪酸ナトリウム成分及び水の配合量は、微粒子スラグと微粒子セメントの合計を１００質量部とした際の部数である。
【００２７】
【表１】
0005196990.tif 000002
【００２８】
得られた土質安定用薬液について下記項目の性能を評価した。評価結果を表２に示す。
評価項目と試験方法、評価の基準は以下の通りである。
・固結強度・・・円柱型枠（内径：５ｃｍ）内に豊浦珪砂と調製した土質安定用薬液の混合物を振動締固しながら充填し、７日間型枠内で密閉養生して得た固結体を供試体として、一軸圧縮強度を測定した。
評価○：一軸圧縮強度値が、２．０Ｎ／ｍｍ２以上であった。
評価×：一軸圧縮強度値が、２．０Ｎ／ｍｍ２未満であった。
・浸透性・・・円柱型枠（内径：５ｃｍ）内に最密充填した豊浦珪砂層の表面に、調製した土質安定用薬液２００ｍｌを流し込んで自然浸透させ、形成された硬化体における、土質安定用薬液の硬化分と砂分が混在している部分の厚み（浸透深さ）を測定した。
評価○：浸透深さが、１０ｃｍ以上であった。
評価×：浸透深さが、１０ｃｍ未満であった。
・ブリージング・・・調製した土質安定用薬液５００ｍｌを容器（容量５００ｍｌ）に入れて静置し、硬化体上層部に生じたブリージング水をメスシリンダーに移し取り、その水量を測定してブリージング率を求めた。
評価○：ブリージング率が、３％以下であった。
評価×：ブリージング率が、３％を超えた。
・総合評価は下記を示している。
総合評価○：固結強度、浸透性、ブリージングの評価がいずれも○であった。
総合評価×：評価項目の少なくとも一つが×であった。
【００２９】
【表２】
0005196990.tif 000003
【００３０】
なお、試験例１〜６は微粒子スラグのブレーン値の影響、試験例７〜１２は微粒子セメントのブレーン値の影響、試験例１３〜１８は微粒子セメントの配合量の影響、試験例１９〜２４は珪酸ナトリウム成分の配合量の影響、試験例２５〜２９は水の配合量の影響を調べたものである。
また、試験例２〜５，８〜１１，１４〜１７，２０〜２３，２６〜２８は、実施例に該当し、試験例１，６，７，１２，１３，１８，１９，２４，２５，２９は、比較例に該当する。
【００３１】
表２から明らかなように、微粒子スラグ、微粒子セメント、珪酸ナトリウム成分及び水の含有量が本願請求項１で特定された範囲にある試験例（試験例２〜５，８〜１１，１４〜１７，２０〜２３，２６〜２８）は、固結強度、浸透性、ブリージングの性能基準を全て同時に満たし、本発明の目的が達成された。
これに対し、微粒子スラグ、微粒子セメント、珪酸ナトリウム成分及び水のいずれかの含有量が本願請求項１で特定された範囲から外れた試験例（試験例１，６，７，１２，１３，１８，１９，２４，２５，２９）は、固結強度、浸透性、ブリージングのいずれか一つあるいは二つ以上が性能基準を満たさず、本発明の目的が達成されなかった。
【００３２】
（試験例３０〜３４）
珪酸ナトリウム成分としてのＪＩＳ１号水ガラスを、二酸化珪素と炭酸ナトリウムとアルミン酸ナトリウム（何れも試薬）を融解して調製したＳｉＯ２／Ｎａ２Ｏモル比が２のアルミニウム化合物含有珪酸ナトリウム（無水塩）に変更した以外は試験例１〜２９と同様にして土質安定用薬液を調製した。そして、試験例１〜２９と同様にして評価した。各成分の配合を表３に、評価結果を表４に示す。
【００３３】
【表３】
0005196990.tif 000004
【００３４】
【表４】
0005196990.tif 000005
【００３５】
表４から明らかなように、アルミニウム化合物含有珪酸ナトリウムのアルミニウム化合物の酸化物（Ａｌ２Ｏ３）換算での含有量が、珪酸ナトリウム１５質量部に対して０．０７質量部以上、０．４０質量部以下の範囲内にある試験例（試験例３１〜３３）は、浸透性が更に向上していた。
これに対し、アルミニウム化合物の酸化物（Ａｌ２Ｏ３）換算での含有量が、珪酸ナトリウム１５質量部に対して０．０７質量部より少ない試験例３０、０．４０質量部より多い試験例３４では、浸透性の更なる向上は見られなかった。